(57)【要約】【課題】歯髄腔部のリアル性を備えることにより、特に根管治療の実習に適した歯牙模型あるいはその製造方法を提供する。【解決手段】  本発明に係る歯牙模型の製造方法は、（ａ）光硬化性液状組成物に選択的に光を照射して歯牙模型の一断面を構成する第１の硬化層を形成する工程と、（ｂ）前記第１の硬化層の一方の面に前記光硬化性液状組成物を塗工して、選択的に光を照射することにより前記第１の硬化層の一方の面に歯牙模型の一断面を構成する第２の硬化層を形成する工程と、を含み、前記工程（ｂ）を繰り返すことによって歯髄腔部を有する歯牙模型を造形することを特徴とする。【選択図】図３
2011085614.tif 000002
【特許請求の範囲】
【請求項１】
（ａ）光硬化性液状組成物に選択的に光を照射して歯牙模型の一断面を構成する第１の硬化層を形成する工程と、
（ｂ）前記第１の硬化層の一方の面に前記光硬化性液状組成物を塗工して、選択的に光を照射することにより前記第１の硬化層の一方の面に歯牙模型の一断面を構成する第２の硬化層を形成する工程と、
を含み、
前記工程（ｂ）を繰り返すことによって歯髄腔部を有する歯牙模型を造形することを特徴とする、歯牙模型の製造方法。
【請求項２】
請求項１において、
（ｃ）前記第２の硬化層に残存する光硬化性液状組成物を除去する工程をさらに含む、歯牙模型の製造方法。
【請求項３】
請求項１または請求項２に記載の歯牙模型の製造方法により歯髄腔部が形成された、歯牙模型。
【請求項４】
請求項３において、
前記歯髄腔部における根管口径は、０．１ｍｍ以上５０ｍｍ以下である、歯牙模型。
【請求項５】
請求項３または請求項４において、
前記歯髄腔部における根尖孔径は、０．１ｍｍ以上５０ｍｍ以下である、歯牙模型。
【請求項６】
請求項３ないし請求項５のいずれか一項において、
前記歯髄腔部における根尖孔から０．５ｍｍ〜３ｍｍの部分を湾曲させた、歯牙模型。
【請求項７】
請求項３ないし請求項６のいずれか一項において、
前記歯髄腔部が分岐構造を有する、歯牙模型。
【発明の詳細な説明】
【技術分野】
【０００１】
本発明は、根管治療を実習するための歯牙模型およびその製造方法に関する。
【背景技術】
【０００２】
う蝕等の歯牙疾患が進行すると、その病変がエナメル質、象牙質を経て歯髄にまで到達することがある。この歯髄が細菌に感染してしまうと、歯髄炎を引き起こすことがある。一般的に歯髄炎は治癒することが不可能（不可逆性）であるため、根管治療により歯髄を除去（抜髄）する必要がある。根管治療の常法としては、リーマー、ファイル等の器具で細菌感染した歯髄を削り取り、次いで貼薬、充填等の一連の根管処置を経て、最終的に歯冠修復を行う方法が挙げられる。このような根管治療は、歯科治療の大部分を占めており、かつ、高度な技術を必要とする。そこで、歯科医学生らが根管治療を実習するための様々な歯牙模型が提案されている。
【０００３】
例えば、特許文献１には、歯牙模型用雌型に樹脂混合物を注入し、歯髄腔形状のシリコンゴムを前記雌型中央部に固定して重合硬化させることにより得られたシリコンゴム製の歯髄腔部を有する歯牙模型が提案されている。また、特許文献２には、アルミナや石膏等の無垢な材料を用いた顎歯模型用歯牙が提案されている。
【先行技術文献】
【特許文献】
【０００４】
【特許文献１】特開平５−２４１４９８号公報
【特許文献２】特開２００６−１６３３３０号公報
【発明の概要】
【発明が解決しようとする課題】
【０００５】
しかしながら、前述の従来の技術で得られる歯牙模型は、切削性の面では天然歯と類似しているものの、特に歯髄腔部のリアル性に欠けており作業性の面では実習には向かなかった。したがって、根管治療を実習するためのモデルとしては、依然として抜歯した天然歯が使用されているという実態があった。天然歯を用いることで本格的な根管治療の実習が可能となるが、個々の歯の状態が一定ではないという問題があった。
【０００６】
本発明に係る幾つかの態様は、上記の課題を解決することで、歯髄腔部のリアル性を備えることにより、特に根管治療の実習に適した歯牙模型あるいはその製造方法を提供するものである。
【課題を解決するための手段】
【０００７】
本発明は上述の課題の少なくとも一部を解決するためになされたものであり、以下の態様または適用例として実現することができる。
【０００８】
［適用例１］
本発明に係る歯牙模型の製造方法の一態様は、
（ａ）光硬化性液状組成物に選択的に光を照射して歯牙模型の一断面を構成する第１の硬化層を形成する工程と、
（ｂ）前記第１の硬化層の一方の面に前記光硬化性液状組成物を塗工して、選択的に光を照射することにより前記第１の硬化層の一方の面に歯牙模型の一断面を構成する第２の硬化層を形成する工程と、
を含み、
前記工程（ｂ）を繰り返すことによって歯髄腔部を有する歯牙模型を造形することを特徴とする。
【０００９】
［適用例２］
適用例１において、
（ｃ）前記第２の硬化層に残存する光硬化性液状組成物を除去する工程をさらに含むことができる。
【００１０】
［適用例３］
本発明に係る歯牙模型の一態様は、
適用例１または適用例２に記載の歯牙模型の製造方法により歯髄腔部が形成されたものである。
【００１１】
［適用例４］
適用例３において、
前記歯髄腔部における根管口径は、０．１ｍｍ以上５０ｍｍ以下であることができる。
【００１２】
［適用例５］
適用例３または適用例４において、
前記歯髄腔部における根尖孔径は、０．１ｍｍ以上５０ｍｍ以下であることができる。
【００１３】
［適用例６］
適用例３ないし適用例５のいずれか一例において、
前記歯髄腔部における根尖孔から０．５ｍｍ〜３ｍｍの部分を湾曲させることができる。
【００１４】
［適用例７］
適用例３ないし適用例６のいずれか一例において、
前記歯髄腔部が分岐構造を有することができる。
【発明の効果】
【００１５】
本発明に係る歯牙模型の製造方法によれば、歯髄腔部のリアル性を備えることにより、天然歯と類似した切削性および作業性を有する歯牙模型を製造することができる。かかる歯牙模型によれば、歯科医学生らが一連の根管治療の実習を行うことができ、天然歯を用いて実習した場合と同様の効果が得られる。
【図面の簡単な説明】
【００１６】
【図１】本実施の形態に係る歯牙模型の製造方法に用いる製造装置を模式的に示した断面図である。
【図２】工程（ａ）を模式的に示す断面図である。
【図３】工程（ｂ）を模式的に示す断面図である。
【図４】本実施の形態に係る歯牙模型を模式的に示す斜視図である。
【図５】電気的根管長測定法の一例を模式的に示した概念図である。
【図６】本実施例で得られた歯牙模型を模式的に示す斜視図である。
【発明を実施するための形態】
【００１７】
以下に本発明の好適な実施形態について説明する。以下に説明する実施形態は、本発明の一例を説明するものである。また、本発明は、以下の実施形態に限定されるものではなく、本発明の要旨を変更しない範囲において実施される各種の変形例も含む。
【００１８】
１．歯牙模型の製造方法
本実施の形態に係る歯牙模型の製造方法は、
（ａ）光硬化性液状組成物に選択的に光を照射して歯牙模型の一断面を構成する第１の硬化層を形成する工程と、
（ｂ）前記第１の硬化層の一方の面に前記光硬化性液状組成物を塗工して、選択的に光を照射することにより前記第１の硬化層の一方の面に歯牙模型の一断面を構成する第２の硬化層を形成する工程と、
を含み、前記工程（ｂ）を繰り返すことによって歯髄腔部を有する歯牙模型を造形することを特徴とする。
【００１９】
以下、製造装置、各工程の順に説明する。
【００２０】
１．１．製造装置
図１は、本実施の形態に係る歯牙模型の製造方法に用いることのできる製造装置１００を模式的に示す断面図である。
【００２１】
製造装置１００は、容器１０と、支持ステージ１２と、光源１６と、光照射部１８と、を基本的構成として含む。
【００２２】
容器１０には、光硬化性液状組成物２０が適量満たされている。光硬化性液状組成物２０としては、レーザー光線等の光によって迅速に硬化する液状組成物であればよい。しかしながら、歯牙模型には、適切な硬さ（切削性）、造影性および耐熱性を兼ね備えていることが要求される。そのため、光硬化性液状組成物としては、ラジカル系光重合開始剤／アクリル系モノマーを主成分とする組成物、ラジカル系光重合開始剤／エポキシアクリレート系モノマーを主成分とする組成物、カチオン系光重合開始剤／エポキシ系モノマーを主成分とする組成物、カチオン系光重合開始剤／オキセタン系モノマーを主成分とする組成物であることが好ましい。市販されている光硬化性液状組成物２０としては、例えばオキセタン系光硬化性樹脂（商品名「ＳＣＲ−９５０」、ＪＳＲ株式会社製）や、エポキシ系光硬化性樹脂（商品名「ＳＣＲ−７５１」、ＪＳＲ株式会社製）が挙げられ、これらを使用することで高精細かつ靱性を備えた歯牙模型を造形することができる。
【００２３】
支持ステージ１２は、容器１０の内部に備え付けられており、容器１０の内部で昇降させることができる。支持ステージ１２は、後述する制御部によって動作を制御することができる。
【００２４】
光源１４は、レーザー光線等の光を発生させるためのものである。光源１４としては、例えば、光励起レーザー、メタルハライドランプ、ハイパーメタルハライドランプ、ＬＥＤ光源等を使用することができる。
【００２５】
光照射部１６は、光源１４により発生した光を選択的に照射するためのものである。光照射部１６としては、特に制限されるものではなく、以下の手段を採用することができる。例えば、（１）レーザー光またはレンズ、ミラー等を用いて得られた収束光等を走査させながら光硬化性液状組成物に照射する手段、（２）所定パターンの光透過部を有するマスクを用い、このマスクを介して非収束光を光硬化性液状組成物に照射する手段、（３）多数の光ファイバーを束ねてなる導光部材を用い、この導光部材における所定のパターンに対応する光ファイバーを介して光を光硬化性液状組成物に照射する手段、（４）デジタルミラーデバイスを用いて各ミラーを画素として光照射のＯＮ／ＯＦＦを制御する手段、等を採用することができる。また、前記マスクを用いる手段においては、マスクとして液晶表示装置と同様の原理により、所定のパターンにしたがって、光透過領域と光不透過領域とからなるマスク像を電気化学的に形成するものを用いることもできる。
【００２６】
以上において、歯牙模型は、歯髄腔部等の微細な部分を有し、高い寸法精度が要求されるものであるため、光硬化性液状組成物に選択的に光を照射する手段としては、スポット径の小さいレーザー光を走査する手段を採用することが好ましい。なお、光の照射面（例えば、収束光の走査平面）は、光硬化性液状組成物の液面、透光性容器の器壁との接触面のいずれであってもよい。光硬化性液状組成物の液面または器壁との接触面を光の照射面とする場合には、容器の外部から直接または器壁を介して光を照射することができる。
【００２７】
なお、製造装置１００は、３次元データを入力する計算機、そのデータに基づいて支持ステージ１２および光照射部１８の動作を制御する制御部、液面を均すリコーター等を別途備えることができる。これらにより、より高精度な歯牙模型を形成することができるようになる。
【００２８】
１．２．工程（ａ）
本工程は、光硬化性液状組成物に選択的に光を照射して歯牙模型の一断面を構成する第１の硬化層を形成する工程である。図２は、工程（ａ）を模式的に示す断面図である。
【００２９】
まず、本工程では、支持ステージ１２を光硬化性液状組成物２０の気液界面２２から微小量降下（沈降）させることにより、支持ステージ１２上に光硬化性液状組成物２０を供給して、光硬化性液状組成物２０の薄層を形成する。
【００３０】
次いで、図２に示すように、この薄層に対して、光照射部１８からレーザー光線等の光を選択的に照射して第１の硬化層２４を形成する。この際、気液界面２２から深さ０．０３ｍｍ〜１ｍｍまでの光硬化性液状組成物２０を硬化させることができる。第１硬化層２４の厚みは、光照射部１８から照射される光の強度や光硬化性液状組成物２０の厚さ等により調節することができる。以上のようにして、歯牙模型の一断面を構成する第１の硬化層２４を形成する。
【００３１】
１．３．工程（ｂ）
本工程は、第１の硬化層の一方の面に前記光硬化性液状組成物を塗工して、選択的に光を照射することにより前記第１の硬化層の一方の面に歯牙模型の一断面を構成する第２の硬化層を形成する工程である。図３は、工程（ｂ）を模式的に示す断面図である。
【００３２】
まず、支持ステージ１２を微小量降下（沈降）させて、第１の硬化層２４の上に、光硬化性液状組成物２０を供給して、光硬化性液状組成物２０の薄層を再度形成する。
【００３３】
次いで、図３に示すように、この薄層に対して、光照射部１８からレーザー光線等の光を選択的に照射し、第１の硬化層２４の上に、これと連続して一体的に積層するように第２の硬化層２６をさらに形成する。この際、気液界面２２から深さ０．０３ｍｍ〜１ｍｍまでの光硬化性液状組成物２０を硬化させることができる。第２硬化層２４の厚みは、光照射部１８から照射される光の強度や光硬化性液状組成物２０の厚さ等により調節することができる。以上のようにして、歯牙模型の一断面を構成する第２の硬化層２６を形成する。
【００３４】
そして、光照射されるパターンを変化させながら又は変化させずに、この工程（ｂ）を所定回数繰り返すことにより、連続する複数の硬化層が一体的に積層された歯牙模型を造形することができる。ここで、光硬化性液状組成物２０の特定部分を硬化させた後、光の照射位置（照射面）を既硬化部分から未硬化部分に連続的または段階的に移動させることにより、硬化部分を積層させて歯髄腔部を有する歯牙模型の立体的形状とする。照射位置の移動は、種々の方法によって行うことができ、例えば、容器１０、光照射部１８、光硬化性液状組成物２０の既硬化部分のいずれかを移動させたり、容器１０に光硬化性液状組成物２０を追加供給したりする等の方法が挙げられる。
【００３５】
また、本工程では、歯牙模型の上部と下部とをそれぞれ別個に形成してもよい。歯牙模型の上部と下部とを別個に形成することにより、歯髄腔部に溜まった未硬化の光硬化性液状組成物２０を容易に除去することができる。光硬化性液状組成物２０を除去した後、歯牙模型の上部と下部とを接着することで目的とする歯牙模型を得ることができる。
【００３６】
１．４．工程（ｃ）
本工程は、任意の工程であり、前記第２の硬化層に残存する光硬化性液状組成物を除去する工程である。
【００３７】
前述の工程により得られた歯牙模型を容器１０から取り出して、その表面に残存する未硬化の光硬化性液状組成物２０を除去した後、必要に応じて洗浄する。ここで、洗浄剤としては、イソプロピルアルコール、エチルアルコール等のアルコール類に代表されるアルコール系有機溶剤；アセトン、メチルエチルケトン等に代表されるケトン系有機溶剤；テルペン類に代表される脂肪族系有機溶剤；酢酸エチル等に代表されるエステル系有機溶剤が挙げられる。
【００３８】
１．５．工程（ｄ）
本工程は、任意の工程であり、前述の工程により得られた光硬化性組成物の硬化を促進する工程である。
【００３９】
前述の工程により得られた洗浄済み歯牙模型の表面を紫外線ランプで照射したり、および／または洗浄済み歯牙模型を熱風乾燥器中に保管する。ここで乾燥温度としては３０〜１２０℃、保持時間としては１〜１０時間が好ましいが、加温や冷却工程の温度変化を徐々に行えば乾燥中の変形なども防止でき、より好ましい。
【００４０】
１．６．その他
歯科医学生らの根管治療の実習効果を高めるために、前述までの工程により作製された歯牙模型の歯髄腔部を色素で着色してもよい。歯髄腔部を色素で着色する方法としては、例えば、色素を溶解した着色液を瓶の中に入れて、得られた歯牙模型をその着色液に浸した状態で瓶の内部圧力を下げることにより、歯髄腔部を着色することができる。また、歯髄腔部のみを着色したい場合には、歯髄腔部に着色液を注入し静置しておくことにより、歯髄腔部のみを着色することができる。
【００４１】
２．歯牙模型
本実施の形態に係る歯牙模型は、前述の歯牙模型の製造方法により歯髄腔部が形成されたものである。前述の歯牙模型の製造方法によれば、厚みが０．０３ｍｍ〜１ｍｍ程度の硬化層を複数積層させることで歯牙模型が形成されるため、該歯牙模型の内部に歯髄腔部等の微細な立体的形状を形成することができる。
【００４２】
図４は、本実施の形態に係る歯牙模型の一例である。図４においては、歯牙模型２００の内部に位置する歯髄腔部の形状を実線で表し、歯牙模型２００の全体構造を破線で表している。図４に示すように、歯牙模型２００は、その内部に形成された歯髄腔部３０と、前記歯髄腔部３０を取り巻く象牙質およびエナメル質を含む歯冠部４０と、前記歯髄腔部３０を取り巻く象牙質を含む歯根部５０と、を有している。歯髄腔部３０は、髄質部３２と、髄質部３２から歯根方向へと伸びた根管３４と、歯根の末端に存在する根尖孔３６と、を有している。
【００４３】
根管３４は、図示しないが、主たる根管から枝分かれした、いわゆる側枝を有していてもよいし、根管同士をつなぐ側枝を有してもよいし、根管同士をつなぐ根管からさらに枝分かれしていてもよい。なお、根管３４を湾曲させた形状とすることにより、歯髄腔部３０のリアル性を備えることができる。特に、根尖孔３６から０．５ｍｍ〜３ｍｍの部分の根管３４を湾曲させることで、天然歯と類似した構造を構築することができる。
【００４４】
根管３４としては、Ｗｅｉｎｅが報告した分類のように、（Ｉ）根管の入口が１根管で出口が１根管である場合、（ＩＩ）根管の入口が２根管で出口が１根管となる場合、（ＩＩＩ）根管の入口が２根管で出口が２根管である場合、（ＩＶ）根管の入口が１根管で出口が２根管となる場合、等きわめて複雑な根管系があるが、歯牙模型２００においてはこのような複雑な根管系を構築することも可能である。また、根管口径および根尖孔径は、例えば０．１ｍｍ以上５０ｍｍ以下の範囲で任意に設計することができるが、根管の入口および出口の根管口径を根管中央部よりも狭く構築することで、歯髄腔部３０のリアル性をさらに備えることができる。
【００４５】
さらに、図示しないが、根尖孔３６においても枝分かれしており、いわゆる根尖分枝を有している。
【００４６】
本実施の形態に係る歯牙模型は、健康な歯と類似の形状のみならず、病理像を再現した形状とすることもできる。病理像を再現した形状を有する歯牙模型としては、例えば、う蝕が進行した状態を再現した歯牙模型、歯石が付着した状態を再現した歯牙模型、歯根吸収（歯根の先端が溶解した状態をいう。）を再現した歯牙模型等が挙げられる。う蝕が進行した状態を再現した歯牙模型としては、従来では歯牙模型を作製することが困難であった内在性のう蝕を有する状態を再現した歯牙模型とすることもできる。う蝕部は、例えば、０．１ｍｍ程度の未硬化の隙間を網目状に形成する方法、数百μｍ程度のブロックを３次元的に積み上げる方法等で密度の低い部分を形成することにより再現することができる。
【００４７】
また、本実施の形態に係る歯牙模型は、歯冠部のエナメル質と象牙質の一部が歯髄の内側に深く陥入している陥入歯（歯内歯）を再現した歯牙模型、本来の歯根とは異なる別の枝分かれした歯根（副根）を再現した歯牙模型、ｇｒｏｏｖｅを再現した歯牙模型等の特殊な形状を再現することもできる。さらには、歯牙模型を支えるための顎骨を再現してもよい。
【００４８】
歯科医学生らの実習において、歯牙模型を用いて電気的根管長測定法を行うことがある。この際、本実施の形態に係る歯牙模型にさらに歯牙模型を支持する構造を付与しておけば、歯牙模型を電気的根管長測定装置に固定することができる。これにより、歯科医学生らの実習が行いやすくなる。図５は、電気的根管長測定法の一例を模式的に示した概念図である。図５に示すように、歯牙模型２０２には、固定部材６０が設けられている。そして、容器７０には、生理食塩水が満たされており、歯牙模型２０２の一部が生理食塩水に浸されるように配置されている。このような構成とすることで、歯牙模型２０２を容器７０に容易に固定することができるので、電気的根管長測定法の操作が簡便なものとなる。なお、固定部材６０と容器７０とは、ネジ等で固定するとよい。
【００４９】
本実施の形態に係る歯牙模型は、歯髄腔部を形成するのみならず、前述したような特徴を取り入れることで、天然歯にそっくりな形状とすることができる。これにより、天然歯と同一または類似の形状の歯髄腔部を有する歯牙模型が得られるため、歯科医学生らが根管治療の本格的な実習を行うことができ、天然歯を用いて実習した場合と同様の効果が得られる。
【００５０】
さらに、実際の医療現場ではレントゲン写真を基に根管治療を行うが、抜歯した天然歯を用いて実習を行う場合には、本数分のレントゲン写真が必要となる。しかしながら、本実施の形態に係る歯牙模型は、同一形状の模型を量産することができるため、一枚のレントゲン写真を複製するだけで歯科医学生の根管治療の実習を行うことができる。
【００５１】
３．実施例
以下に、本発明に関して実施例を挙げて説明するが、本発明はこれらの実施例により何ら制限されるものではない。
【００５２】
３．１．光硬化性液状組成物
光硬化性液状組成物として、「ＳＣＲ−９５０」（ＪＳＲ株式会社製、オキセタン系光硬化性樹脂）を使用した。
【００５３】
３．２．歯牙模型の製造
３．２．１．製造装置
光造形システム「ＳＣＳ−１０００Ｈ」（ソニー社製、Ｈｅ−Ｃｄレーザー）を使用した。光造形システム「ＳＣＳ−１０００Ｈ」は、図１に示した製造装置１００を基本的構成とする装置であるため、共通する部材の説明を省略する。
【００５４】
３．２．２．製造方法
まず、見本となる天然歯の形状を３次元ＣＡＤソリッドモデルとして作成し、ＳＴＬファイルに変換した。次いで、ＳＴＬ変換されたファイルをスライス処理し、それを等高線データに変換し各断面の輪郭データを作成した。
【００５５】
光造形システム「ＳＣＳ−１０００Ｈ」を設置して、光硬化性液状組成物「ＳＣＲ−９５０」を容器内に入れた。得られた等高線データに基づいて、光照射部から発せられたＨｅ−Ｃｄレーザーが支持ステージ上の光硬化性液状組成物の薄層表面を走査することにより、歯牙模型の一断面形状を描写した。Ｈｅ−Ｃｄレーザーが照射された部分は、液体から固体へと硬化し支持ステージ上に一層分の断面体が形成された。次いで、一層分成形するごとに支持ステージが下降して、連続的に幾層もの断面体を積層させた。
【００５６】
この操作を繰り返すことによって、歯牙模型の３次元モデルが完成され、最後に支持ステージを引き上げて歯牙模型を取り出した。得られた歯牙模型を超音波洗浄機とアルコールで洗浄した後、エアブローで乾燥させて歯髄腔部を有する歯牙模型を得た。
【００５７】
３．３．歯牙模型
図６は、本実施例により得られた歯牙模型２０４を模式的に示す斜視図である。図６では、本実施例に係る歯牙模型２０４の内部に位置する歯髄腔部の形状を実線で表し、歯牙模型２００の全体構造を破線で表した。図６に示すように、歯牙模型２０４は、その内部に形成された歯髄腔部３０と、前記歯髄腔部３０を取り巻く象牙質およびエナメル質を含む歯冠部４０と、前記歯髄腔部３０を取り巻く象牙質を含む歯根部５０と、を有していた。歯髄腔部３０は、髄質部３２と、髄質部３２から歯根方向へと伸びた根管３４と、歯根の末端に存在する根尖孔３６と、を有していた。歯牙模型２００の根管３４の最大孔径を測定したところ、１１ｍｍであった。また、歯牙模型２００の根尖孔３６の最大孔径を測定したところ、４ｍｍであった。さらに、根尖孔３６から２ｍｍ程度内部に進入した箇所が湾曲していることが認められた。
【００５８】
以上のように、本実施例に係る歯牙模型の製造方法によって、天然歯と形状がそっくりな歯牙模型を製造することができた。
【００５９】
３．４．使用試験
以上のようにして得られた歯牙模型２０４を用いて、歯科学生１０人が根管治療の実習を行った。その結果、歯牙模型２０４は、歯髄腔部３０のリアル性が高く、天然歯とほぼ同等の切削性および（ファイリングおよびリーミング等の）作業性を有しており、根管治療の実習に適していることが分かった。
【００６０】
本発明は、上述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【００６１】
１０…容器、１２…支持ステージ、１６…光源、１８…光照射部、２０…光硬化性液状組成物、２２…気液界面、２４…第１の硬化層、２６…第２の硬化層、３０…歯髄腔部、３２…髄質部、３４…根管、３６…根尖孔、４０…歯冠部、５０…歯根部、６０…固定部材、７０…容器、１００…製造装置、２００・２０２・２０４…歯牙模型
【図１】
2011085614.tif 000003
【図２】
2011085614.tif 000004
【図３】
2011085614.tif 000005
【図４】
2011085614.tif 000006
【図５】
2011085614.tif 000007
【図６】
2011085614.tif 000008